(57)【要約】歯牙白色化成分を、歯のエナメル質表層から内部に浸透、滞留させることで、化学反応を伴わずにエナメル質の光学特性を変化させて見かけ上白濁させることからなる歯を元の色よりも白く見せる、水の存在下で可逆性のある歯の白色化方法。【特許請求の範囲】
【請求項１】
歯牙白色化成分を、歯のエナメル質表層から内部に浸透、滞留させることで、化学反応を伴わずにエナメル質部分の光学特性を変化させて見かけ上白濁させることからなる歯を元の色よりも白く見せる、水の存在下で可逆性のある歯の白色化方法。
【請求項２】
エナメル質部分の光学特性が屈折率又は反射率である請求の範囲第１項記載の方法。
【請求項３】
歯牙白色化成分を適用用具に保持すると共に、この適用用具を歯に着脱可能に装着して適用することにより、上記歯牙白色化成分を歯のエナメル質表面に接触させるようにした請求の範囲第１項又は第２項記載の方法。
【請求項４】
適用用具が、水不溶性の素材で作成されたテープ、シート、フィルム、歯科用トレー、マウストレー、マウスピース、スポンジ、印象材、パック材、歯列に成型した歯のカバー、又は歯列に成型した歯牙接触面に多数の突起物を有するチューイングブラシである請求の範囲第３項記載の方法。
【請求項５】
請求の範囲第１項乃至第４項のいずれか１項記載の方法に使用される、歯牙白色化成分を含有する歯牙白色化用組成物であって、当該組成物中の液成分の屈折率をアッベ屈折率（Ｎａ−Ｄ線、２０℃）で測定した時、その屈折率が１．３５〜１．５０であることを特徴とする歯牙白色化用組成物。
【請求項６】
歯牙白色化成分が、炭素数４以下の低級アルコール、炭素数１０以下のグリコール、ポリエチレングリコール、グリセリン及びジグリセリンから選ばれる１種又は２種以上の成分であり、白色化成分／水の比が質量比として（３０／７０）以上であることを特徴とする請求の範囲第５項記載の歯牙白色化用組成物。
【請求項７】
歯牙白色化成分を含有する歯牙白色化用組成物であって、当該組成物中の液成分の屈折率をアッベ屈折率（Ｎａ−Ｄ線、２０℃）で測定した時、その屈折率が１．３５〜１．５０である歯牙白色化用組成物と、この歯牙白色化用組成物を保持すると共に、この歯牙白色化用組成物を保持した状態で歯に着脱可能に装着される適用用具とを備えたことを特徴とする歯牙美白用セット。
【請求項８】
歯牙白色化成分が、炭素数４以下の低級アルコール、炭素数１０以下のグリコール、ポリエチレングリコール、グリセリン及びジグリセリンから選ばれる１種又は２種以上の成分であり、白色化成分／水の比が質量比として（３０／７０）以上であることを特徴とする請求の範囲第７項記載の歯牙美白用セット。
【請求項９】
適用用具が、水不溶性の素材で作成されたテープ、シート、フィルム、歯科用トレー、マウストレー、マウスピース、スポンジ、印象材、パック材、歯列に成型した歯のカバー、又は歯列に成型した歯牙接触面に多数の突起物を有するチューイングブラシである請求の範囲第７項又は第８項記載の歯牙美白用セット。
【発明の詳細な説明】
技術分野
本発明は、歯を元の色よりも白くするための新しい方法に関し、更に記述すると、白色化成分を歯のエナメル質に浸透させてエナメル質中の水分と置換させることで、漂白等の化学反応を伴わずにエナメル質部分の光学特性（屈折率、反射率など）を変化させて見かけ上歯を白くする方法に関する。また、本発明は、この歯を白くする方法に用いられる歯牙白色化用組成物及び歯牙美白用セットに関する。
背景技術
従来より、歯を白くするための技術は、▲１▼歯に付着した着色物質を取り除き、元の歯の白さを取り戻す技術と、▲２▼歯を元の色より更に白くする技術に大別される。▲１▼の方法としては、歯磨剤、歯ブラシを用い、歯磨剤に含まれる研磨成分でブラッシングすることによる物理的な除去方法や、ポリエチレングリコール、ポリビニルピロリドン等の可溶化剤、酵素、キレート剤等により着色物を分解する等の化学的な方法が用いられ、▲２▼の方法としては、欧米で多用される過酸化物を使った漂白や、歯のマニキュア剤などに代表される隠蔽剤の塗布、あるいはラミネートベニア等の歯科材料が使われてきた。
近年、口腔衛生意識と審美願望の向上を受けて、歯の美白に対するニーズは、▲１▼の「清掃」から▲２▼の「白色化」に移行しつつある。しかしながら、過酸化物での漂白は、操作の煩雑さと安全性から、一部の商品が歯科医向けに認められてはいるものの、家庭での使用は認められていない。一方、マニキュア等の塗布剤は、出来上がりが不自然な色調となるうえに、飲食等により剥離するため持続性に欠ける。また、ラミネートベニアによる方法は、歯科医しか行うことができず、しかも健全な歯の表面を削る必要があり、患者が結果に対して不満足であっても、術後元の歯に戻すことができなかった。
以上のことから、「白色化」の分野において、審美性が良く、かつ簡便で安全性が高い、つまり化学反応を伴わない、結果に対して不満足であっても容易に元に戻すことができる歯牙白色化技術の開発が望まれてきた。
なお、従来の化学反応を伴わない可逆的な白色化技術としては、セラック、酢酸ビニル樹脂やアクリル系樹脂を用いたマニキュア等の塗布剤が提案されているが（特開平０４−８２８２１、特開平０５−５８８４４、特開平０９−１００２１５、特開平０９−２０２７１８、特開平０９−１５１１２３号公報）、満足のいく色調が得られておらず、持続性にも課題があるのが実状である。
発明の開示
従って、本発明の目的は、漂白等の化学反応を伴わずにエナメル質部分の光学特性を変化させることによる歯の白色化方法、並びにこれに使用する歯牙白色化用組成物及び歯牙美白用セットを提供することにある。
本発明者は、従来とは異なる全く新しいメカニズム、即ち、白色化成分を歯のエナメル質に浸透させてエナメル質中の水分と置換させることで、漂白等の化学反応を伴わずにエナメル質部分の光学特性（屈折率、反射率など）を変化させることにより、見かけ上歯を白くすることができることを見出し、本発明をなすに至った。
従って、本発明は、歯牙白色化成分を、歯のエナメル質表層から内部に浸透、滞留させることで、化学反応を伴わずにエナメル質部分の光学特性を変化させて見かけ上白濁させることからなる歯を元の色よりも白く見せる、水の存在下で可逆性のある歯の白色化方法を提供する。この場合、エナメル質部分の光学特性の変化は、屈折率又は反射率の変化であり得る。更に、該方法に使用される、歯牙白色化成分を含有する歯牙白色化用組成物であって、当該組成物中の液成分の屈折率をアッベ屈折率（Ｎａ−Ｄ線、２０℃）で測定した時、その屈折率が１．３５〜１．５０であることを特徴とする歯牙白色化用組成物を提供する。この場合、歯牙白色化成分としては、炭素数４以下の低級アルコール、炭素数１０以下のグリコール、ポリエチレングリコール、グリセリン及びジグリセリンから選ばれる１種又は２種以上の成分であり、白色化成分／水の比が質量比として（３０／７０）以上であることが好ましい。
また、本発明は、上記歯牙白色化用組成物と、この歯牙白色化用組成物を保持すると共に、この歯牙白色化用組成物を保持した状態で、歯に着脱可能に装着される適用用具とを備えたことを特徴とする歯牙美白用セットを提供する。この場合、適用用具としては、水不溶性の素材で作成されたテープ、シート、フィルム、歯科用トレー、マウストレー、マウスピース、スポンジ、印象材、パック材、歯列に成型した歯のカバー、又は歯列に成型した歯牙接触面に多数の突起物を有するチューイングブラシが挙げられる。
なお、上記歯の白色化方法の実施に、上記適用用具を使用することが好ましい。
発明を実施するための最良の形態
以下、本発明につき更に詳しく説明する。
本発明の歯の白色化方法は、歯牙白色化成分を歯の表面に保持することにより、歯牙白色化成分がエナメル質の内部に浸透して、エナメル質結晶中の水分と置換し、エナメル質部分の光学特性（屈折率、反射率など）が変わることで、見かけ上エナメル質が白濁して白く見えるものである。従って、化学反応を伴わない、安全性の高いものである。また、白色化後、数時間で唾液等によりエナメル質内部に浸透していた白色化成分が再び徐々に水に置換されることで、元の歯の色に戻る、可逆的な白色化方法であるため、ホームケア用途に適したものである。
本発明の歯の白色化方法は、歯牙白色化成分を含む組成物を液状、ペースト状、ゲル状、泡状、粉末状等の剤型として調製し、歯への保持・固定専用の適用用具と併せて適用されることで更に効果が高まる。
本発明に用いられる白色化成分としては、総炭素数４以下の低級アルコール、炭素数１０以下のグリコール、ポリエチレングリコール、グリセリン又はジグリセリンが好ましく、これらの内、１種又は２種以上を併用することも可能である。
本発明に用いられる総炭素数４以下の低級アルコールは特に制限されないが、中でもエタノール、イソプロピルアルコール、ｎ−プロパノール、ｎ−ブタノールが特に好ましい。
本発明に用いられる炭素数１０以下のグリコールも特に制限されないが、中でもプロピレングリコール、ジエチレングリコール、エチレングリコール、ジプロピレングリコール、１，３−ブチレングリコールが特に好ましい。
本発明に用いられるポリエチレングリコールの分子量は２００〜８００が好ましく、更に好ましくは２００〜６００である。分子量２００末満及び８００超では十分な白色化効果が得られない場合がある。
本発明に用いられる白色化成分を含む歯牙白色化用組成物中の液成分は、Ａｂｂｅ屈折率（Ｎａ−Ｄ線、２０℃）で測定した時の屈折率が１．３５〜１．５０であることが好ましい。屈折率が１．５０超である場合、十分な白色化効果が得られず、屈折率が１．３５未満の場合、不自然な白色となる場合がある。
また、本発明に用いられる白色化成分は、（白色化成分／水）の比を質量比として（３０／７０）以上で用いることが好ましく、更に好ましくは（４０／６０）以上であり、（１００／０）であってもよい。質量比が（３０／７０）未満では十分な白色化効果が得られない場合が生じる。
本発明の歯牙白色化用組成物は、上記白色化成分を含むものであるが、この場合、白色化成分の配合量は、組成物から液成分が、白色化成分／水の質量比として（３０／７０）以上で溶出すれば特に制限されないが、好ましくは組成物全体の２０〜１００％（質量百分率、以下同じ）、特に２５〜１００％である。
本発明の歯牙白色化用組成物には、上記白色化成分に加え、更にその形態等に応じた適宜な成分を配合することができる。
例えば、白色化用組成物をゲル化、ペースト化して歯牙への塗布性を高めたり、あるいは歯牙との粘着性を高める目的で各種のゲル化剤が使用される。この場合、ゲル化剤としては、ヒドロキシエチルセルロース、カルボキシメチルセルロースナトリウム、メチルセルロースなどのセルロース誘導体、アルギン酸ナトリウム、カラゲナン、キサンタンガム、トラガントガム、カラヤガム、アラビアガム、ジェランガム、ネイティブジェランガムなどのガム類、ポリビニルアルコール、ポリアクリル酸ナトリウム、カルボキシビニルポリマー、ポリビニルピロリドン、ポリエチレンオキサイドなどの合成粘結剤、シリカゲル、アルミニウムシリカゲル、ビーガム、ラポナイトなどの無機粘結剤等の１種又は２種以上を配合し得る。
この場合、口中での粘りや溶け出しが少なく使用感に優れたゲル化剤として、ヒドロキシエチルセルロース、カルボキシメチルセルロースナトリウム、アルギン酸ナトリウム、カラゲナン、キサンタンガム、ネイティブジェランガム、ポリビニルアルコール、カルボキシビニルポリマーが好適に使用される。特に、ヒドロキシエチルセルロース、カルボキシメチルセルロースナトリウム、アルギン酸ナトリウム、カラゲナン、キサンタンガム、カルボキシビニルポリマーが望ましい。
上記ゲル化剤を配合する場合、その配合量については、特に併用する用具がテープ、シートや歯列カバーの場合には、白色化用組成物を単独で歯牙に付着、固定する必要があるため、組成物全体の０．１〜１５％が好適であり、特に０．５〜１０％が望ましい。少なすぎると、粘着力が発揮されず、テープ、シートや歯列カバーとは併用しにくく、多すぎると、ゲル化剤が十分に溶けきらず、製剤が不均一になる場合がある。
また、乳化、分散などの目的で、界面活性剤として、アニオン性界面活性剤、ノニオン性界面活性剤や両性イオン界面活性剤の１種又は２種以上を併用することもできる。その配合量は特に制限されないが、組成物全体の０．１〜１０％、特に０．１〜５％である。
この場合、アニオン性界面活性剤としては、ラウリル硫酸ナトリウム、ミリスチル硫酸ナトリウム、セチル硫酸ナトリウムなどのアルキル硫酸ナトリウム、Ｎ−ラウロイルグルタミン酸ナトリウム、Ｎ−パルミトイルグルタミン酸ナトリウムなどのＮ−アシルグルタミン酸ナトリウム、Ｎ−ラウロイルサルコシンナトリウム、Ｎ−ミリストイルサルコシンナトリウムなどのＮ−アシルサルコシンナトリウム、Ｎ−ラウロイルメチルタウリンナトリウム、Ｎ−ミリストイルメチルタウリンナトリウムなどのＮ−メチル−Ｎ−アシルタウリンナトリウム、Ｎ−メチル−Ｎ−アシルアラニンナトリウム、ラウリルベンゼンスルホン酸ナトリウム、水素添加ココナツ脂肪酸モノグリセリドモノ硫酸ナトリウム、ラウリルスルホ酢酸ナトリウム、α−オレフィンスルホン酸ナトリウム、ラウリルＰＯＥ硫酸ナトリウム、ラウリルＰＯＥ酢酸ナトリウム、ラウリルＰＯＥリン酸ナトリウム、ステアリルＰＯＥリン酸ナトリウム等が用いられる。
ノニオン性界面活性剤としては、ステアリン酸モノグリセリル、ラウリン酸デカグリセリルなどのグリセリン脂肪酸エステル、ショ糖脂肪酸エステル、マルトース脂肪酸エステル、ラクトース脂肪酸エステルなどの糖脂肪酸エステル、マルチトール脂肪酸エステル、ラクチトール脂肪酸エステルなどの糖アルコール脂肪酸エステル、ポリオキシエチレンソルビタンモノラウレート、ポリオキシエチレンソルビタンモノステアレートなどのポリオキシエチレンソルビタン脂肪酸エステル、ポリオキシエチレン硬化ヒマシ油等のポリオキシエチレン脂肪酸エステル、ミリスチン酸モノ又はジエタノールアミドなどの脂肪酸エタノールアミド、ソルビタン脂肪酸エステル、ポリオキシエチレン高級アルコールエーテル、ポリオキシエチレンポリオキシプロピレン共重合体、ポリオキシエチレンポリオキシプロピレン脂肪酸エステル等が用いられる。
両性イオン界面活性剤としては、ラウリルジメチルアミノ酢酸ベタインなどのアルキルジメチルアミノ酢酸ベタイン、Ｎ−ラウリルジアミノエチルグリシン、Ｎ−ミリスチルジアミノエチルグリシンなどのＮ−アルキルジアミノエチルグリシン、Ｎ−アルキル−Ｎ−カルボキシメチルアンモニウムベタイン、２−アルキル−１−ヒドロキシエチルイミダゾリンベタインナトリウム等が用いられる。
更に、本発明においては、有効成分として、デキストラナーゼ、ムタナーゼ、リゾチーム、アミラーゼ、プロテアーゼ、溶菌酵素、スーパーオキサイドディスムターゼなどの酵素、モノフルオロリン酸ナトリウム、モノフルオロリン酸カリウムなどのアルカリ金属モノフルオロフォスフェートやフッ化ナトリウムなどのフッ素化合物、ピロリン酸カリウム、トリポリリン酸ナトリウム、メタリン酸ナトリウムなどの水溶性ポリリン酸塩、アラントイン、ジヒドロコレスタノール、グリチルリチン酸類、グリチルレチン酸、ε−アミノカプロン酸、トラネキサム酸、ビサボロール、イソプロピルメチルフェノール、塩化ナトリウム、トリクロサン、クロルヘキシジン塩類、塩化セチルピリジニウム、塩化ベンゼトニウム、塩化ベンザルコニウム、アスコルビン酸及びその塩類、トコフェロール、オウゴン、オオバク、ローズマリー、チョウジ、タイムなどの生薬抽出物等の有効成分の１種又は２種以上を配合し得る。
本発明の白色化用組成物には、更に、メントール、アネトール、カルボン、ペパーミント油、スペアミント油などの香料、安息香酸及びそのナトリウム塩、パラベン類などの防腐剤、赤色３号、赤色１０４号、黄色４号、青色１号、緑色３号、雲母チタン、弁柄などの色素又は着色剤、サッカリンナトリウム、ステビオサイド、グリチルリチン、アスパルテームなどの甘味剤等を配合し得る。
なお、白色化用組成物のｐＨは、口腔内及び人体に安全性上問題ない範囲であれば、特に限定されるものではないが、望ましくはｐＨ＝５．５〜９が好適であり、ｐＨ調整剤として、塩酸、硫酸、硝酸、クエン酸、リン酸、水酸化ナトリウム、水酸化カリウム、炭酸ナトリウム、クエン酸ナトリウム、クエン酸水素ナトリウム、リン酸ナトリウム、リン酸水素ナトリウム等を配合し得る。
上記歯牙白色化用組成物は、上述したように、歯への保持・固定専用の適用用具と併せて適用することが好ましいが、本発明の白色化用組成物と併用して使用される歯牙への保持・固定専用の適用用具は、白色化用組成物の歯牙への確実な適用、固定を補助すると共に、使用中の組成物の歯肉及び舌、口腔粘膜への溶出を抑え、不快な使用感や唾液の誘発を防ぎ、更に唾液の侵入や咬合、咀嚼、その他物理的な刺激による組成物の希釈や歯牙からの離脱を防ぐ目的で使用される。用具の素材及び形状については、上記目的を達成できるものであれば特に限定されるものではないが、水不溶性の素材で作られたテープ、シート、フィルム、歯科用トレー、マウストレー、マウスピース、スポンジ、印象材、パック材、歯列に成型した歯のカバー、歯列に成型した歯牙接触面に多数の突起物を有するチューイングブラシ等が好適に用いられる。
上記適用用具の厚みは、口腔着用時に違和感のない０．０１〜５ｍｍが好ましく、特にテープ、シート、フィルムについては、０．０１〜２ｍｍが望ましい。
上記用具の素材については、口腔適用時のフィット感に優れ、唾液の発生を抑えることで製剤の長時間適用を可能にするポリエチレン、発泡ポリエチレン、ポリプロピレン、発泡ポリプロピレン、ポリエステル、レーヨン、パルプ、綿、絹、紙等の１種又は２種以上を用いるのが好ましく、特にポリエチレン、発泡ポリエチレン、ポリプロピレン、発泡ポリプロピレン、ポリエステル、レーヨンが良い。更に、口腔粘膜及び舌と接する側の材質を親水性、吸水性の高い素材、例えばレーヨン、パルプ、綿、絹、紙等を使った織布又は不織布で構成することにより、口中で発生した唾液を吸収し保待するため、使用感に優れており、好ましい。この場合、白色化用組成物を保持する側には、ポリエチレン、ポリプロピレン、ポリエステル等の水不透過性フィルムを組み合わせることで、白色化用組成物の適用用具への吸着、浸透を防ぐこともできる。
一方、シリコーンゴム、天然ゴム等の可塑性樹脂及び酢酸ビニル樹脂、アクリル樹脂、エチレン−酢酸ビニル共重合体等の熱可塑性樹脂からなるトレー、マウスピース、チューイングブラシは、変形の自由度が高く、使用者の歯列、歯型にフィットさせやすいため、密着性、固定性に優れており、より長時間の白色化用組成物の歯牙への適用を目的とする場合に適している。
更に、液体又は粘度が低く歯牙への粘着性の弱い剤型の組成物を併用する場合には、製剤を含浸させたスポンジや、レーヨン、綿、パルプ等の吸水性樹脂を歯のカバー、トレー等の内側に敷き詰め、これを咬み続けることで、適量の組成物を歯牙に適用することもできる。
なお、適用回数、時間等は適宜選定されるが、通常１日１〜６回、特に１〜３回で、１回１〜１２０分、特に１〜６０分であるが、就寝中に適用することも可能である。
以下、実施例及び比較例を示し、本発明を具体的に説明するが、本発明は下記実施例に制限されるものではない。なお、各例中の％はいずれも質量％である。また、以下の実施例で用いられている白色化成分は全て届折率１．３５〜１．５０の範囲内である。
［実施例１、比較例１］
予め色差Ｌａｂを測定したヒト抜去歯を、下記の液状化合物（濃度１００％）を含ませた脱脂綿に包み、密閉したガラス瓶に入れて３７℃で１時間放置した後に、色差Ｌａｂを再度測定して、処理前後の△Ｌと△ｂ値から歯牙白色度（△｜Ｌ｜＋△｜ｂ｜）を算出した（効果▲１▼）。
上記処置後の抜去歯を、再度ガラス瓶に入れて３７℃の水１０ｍｌを加え、密閉して３７℃で１時間放置した後に、色差Ｌａｂを再度測定して、処理前後の△Ｌと△ｂ値から歯牙白色度（△｜Ｌ｜＋△｜ｂ｜）を算出した（持続性効果▲２▼）。結果を表１に示す。
結果：持続性効果の高い順（＞０．５で効果あり○、＞１で効果大◎）
2003030851.tif 000002
［実施例２、比較例２］
予め色差Ｌａｂを測定したヒト抜去歯を、下記の白色化成分含有ゲル化合物（白色化成分５０％＋ジェランガム０．５％＋水４９．５％）を塗膏したＰＰ製不織布シートに包み、密閉したガラス瓶に入れて３７℃で１時間放置した後に、色差Ｌａｂを再度測定して、処理前後の△Ｌと△ｂ値から歯牙白色度（△｜Ｌ｜＋△｜ｂ｜）を算出した（効果▲３▼）。
上記処置後の抜去歯を、再度ガラス瓶に入れて３７℃の水１０ｍｌを加え、密閉して３７℃で１時間放置した後に、色差Ｌａｂを再度測定して、処理前後の△Ｌと△ｂ値から歯牙白色度（△｜Ｌ｜＋△｜ｂ｜）を算出した（持続性効果▲４▼）。結果を表２に示す。
結果：持続性効果の高い順（＞０．５で効果あり○、＞１で効果大◎）
2003030851.tif 000003
［実施例３］
下記ペースト状組成物１を粘着層とする発泡ポリエチレン製テープ（厚さ０．１ｍｍ）
（そのまま歯牙にテープを貼付して適用する）
白色化用組成物１（ペースト状）
グリセリン                                            ３０．０
ポリエチレングリコール＃４００                          ３．０
ラウリル硫酸ナトリウム                                  ２．０
ヒドロキシエチルセルロース                              １．５
アルギン酸ナトリウム                                    １．５
メチルパラベン                                          ０．５
香料                                                    １．０
サッカリンナトリウム                                    ０．１
精製水                                                バランス
計                                              １００．０％
［実施例４］
下記ゲル状組成物２を塗布したレーヨン製不織布シート（厚さ１ｍｍ）
（そのまま歯牙にシートを貼付して適用する）
白色化用組成物２（ゲル状）
エタノール                                          １０．０
グリセリン                                          ２０．０
ソルビット                                          ２０．０
無水ケイ酸                                          １０．０
カルボキシメチルセルロースナトリウム                  ２．０
Ｎ−ラウロイルサルコシンナトリウム                    １．０
モノフルオロリン酸ナトリウム                          ０．７
安息香酸ナトリウム                                    ０．５
メチルパラベン                                        ０．１
香料                                                  １．０
サッカリンナトリウム                                  ０．１
精製水                                              バランス
計                                            １００．０％
［実施例５］
下記ゲル状組成物３を塗布したポリエチレン製フィルム（厚さ０．０１ｍｍ）
（そのまま歯牙にフィルムを貼付して適用する）
白色化用組成物３（ゲル状）
イソプロパノール                                    １０．０
プロピレングリコール                                ３０．０
ソルビット                                          １０．０
第２リン酸水素カルシウム                            １０．０
カラゲナン                                            ３．０
モノフルオロリン酸ナトリウム                          ０．７
塩化セチルピリジニウム                                ０．０１
香料                                                  １．２
サッカリンナトリウム                                  ０．１
精製水                                              バランス
計                                            １００．０％
［実施例６］
下記ゲル状組成物４を塗布したポリプロピレン製フィルム（厚さ０．０５ｍｍ）
（そのまま歯牙にフィルムを貼付して適用する）
白色化用組成物４（ゲル状）
ジエチレングリコール                                ４０．０
キサンタンガム                                        ２．０
カラゲナン                                            １．０
ラウリル硫酸ナトリウム                                １．０
Ｎ−ラウロイルサルコシンナトリウム                    ０．５
ミリスチン酸ジエタノールアミド                        ０．５
グルコン酸クロロヘキシジン                            ０．０１
香料                                                  １．５
サッカリンナトリウム                                  ０．１
精製水                                              バランス
計                                            １００．０％
［実施例７］
下記ゲル状組成物５を粘着層とするポリエステル製テープ（厚さ０．０５ｍｍ）
（そのまま歯牙にテープを貼付して適用する）
白色化用組成物５（ゲル状）
エタノール                                          ３０．０
ｎ−プロパノール                                    ２０．０
グリセリン                                          ２０．０
ヒドロキシエチルセルロース                            ７．０
ラウリル硫酸ナトリウム                                ２．０
ポリビニルピロリドン                                  １．０
香料                                                  １．０
サッカリンナトリウム                                  ０．２
精製水                                              バランス
計                                            １００．０％
［実施例８］
下記ゲル状組成物６を塗布したポリプロピレン＋レーヨン混成不織布シート（厚さ２．０ｍｍ）
（そのまま歯牙にシートを貼付して適用する）
白色化用組成物６（ゲル状）
エタノール                                          １５．０
エチレングリコール                                  １０．０
ポリエチレングリコール＃２００                      １０．０
ソルビット                                          １０．０
カルボキシメチルセルロースナトリウム                  ３．０
カラゲナン                                            １．０
デキストラナーゼ                                      ０．０５
香料                                                  １．０
サッカリンナトリウム                                  ０．１
精製水                                              バランス
計                                            １００．０％
［実施例９］
下記液状組成物７を含浸させたレーヨン製不織布シート（厚さ０．５ｍｍ）
（そのまま歯牙にシートを貼付して適用する）
白色化用組成物７（液伏）
グリセリン                                          ５０．０
１，３−ブチレングリコール                          ４０．０
ポリオキシエチレン（６０モル）硬化ヒマシ油            １．０
キサンタンガム                                        １．０
フッ化ナトリウム                                      ０．２
香料                                                  １．０
サッカリンナトリウム                                  ０．１
精製水                                              バランス
計                                            １００．０％
［実施例１０］
下記液状組成物８を含浸させたＰＰ／ＰＥフィルム／レーヨン＋ＰＰ３層不織布製歯型カバー（厚さ３．０ｍｍ）
（そのまま歯牙にカバーをはめ込んで適用する）
白色化用組成物８（液状）
エチレングリコール                                  ８０．０
ポリオキシエチレンポリオキシプロピレングリコール      １．０
キサンタンガム                                        １．０
トリポリリン酸ナトリウム                              １．０
塩化セチルピリジニウム                                ０．０５
香料                                                  １．０
サッカリンナトリウム                                  ０．１
精製水                                              バランス
計                                            １００．０％
［実施例１１］
下記ペースト状組成物９と、ポリエチレン製フィルムシート（厚さ０．１ｍｍ）との組み合わせ
（使用時にペースト状組成物を歯牙に塗布し、その上からフィルムシートで被覆し、適用する）
白色化用組成物９（ペースト状）
ジプロピレングリコール                              ５０．０
ソルビット                                          ２０．０
カルボキシメチルセルロースナトリウム                  ２．０
ヒドロキシエチルセルロース                            １．０
ラウリル硫酸ナトリウム                                １．０
トリクロサン                                          ０．１
香料                                                  １．０
サッカリンナトリウム                                  ０．１
精製水                                              バランス
計                                            １００．０％
［実施例１２］
下記液状組成物１０を含浸させた歯列型に切込みを入れたスポンジ
（そのまま歯牙にスポンジをはめ込むか、スポンジを咬んで適用する）
白色化用組成物１０（液状）
グリセリン                                          ９５．０
カルボキシメチルセルロースナトリウム                  ０．５
香料                                                  ０．５
サッカリンナトリウム                                  ０．１
精製水                                              バランス
計                                            １００．０％
［実施例１３］
下記ペースト状組成物１１と、水不溶性アクリル製歯牙パック材との組み合わせ
（使用時にペースト状組成物を歯牙に塗布し、その上からパック材を上塗りして被膜を作って適用する）
白色化用組成物１１（ペースト状）
エタノール                                            ５．０
ソルビット                                          ２０．０
ポリエチレングリコール＃６００                      ２５．０
ラウリル硫酸ナトリウム                                ２．０
ヒドロキシエチルセルロース                            ２．０
アルギン酸ナトリウム                                  １．０
ポリオキシエチレンポリオキシプロピレングリコール      ０．５
香料                                                  １．５
サッカリンナトリウム                                  ０．２
精製水                                              バランス
計                                            １００．０％
［実施例１４］
下記液状組成物１２と、綿球を内側に敷き詰めたマウストレーとの組み合わせ
（使用時に液状組成物を綿球に含浸させ、トレーを咬んで適用する）
白色化用組成物１２（液状）
エタノール                                          ４０．０
イソプロピルアルコール                              ３０．０
ポリエチレングリコール＃４００                      ３０．０
計                                            １００．０％
［実施例１５］
下記泡状組成物１３と、シリコーンゴム製マウストレーとの組み合わせ
（使用時に泡状組成物をマウストレーに盛り上げ、咬んで適用する）
白色化用組成物１３（泡状）
エタノール                                          ３０．０
ラウリル硫酸ナトリウム                                ３．０
ミリスチン酸ジエタノールアミド                        １．０
カルボキシビニルポリマー                              ０．５
モノフルオロリン酸ナトリウム                          ０．７
香料                                                  １．０
ステビオサイド                                        ０．５
精製水                                              バランス
計                                            １００．０％
［実施例１６］
下記練歯磨状組成物１４と、個人の歯型に成型して使う熱可塑性エチレン−酢酸ビニル共重合体製マウストレーとの組み合わせ
（使用時に練歯磨状組成物をマウストレーに充填し、咬んで適用する）
白色化用組成物１４（練歯磨状）
プロピレングリコール                                ３０．０
炭酸カルシウム                                      ２０．０
無水ケイ酸                                            ５．０
ラウリル硫酸ナトリウム                                １．０
カルボキシメチルセルロースナトリウム                  １．０
カラゲナン                                            １．０
モノフルオロリン酸ナトリウム                          ０．７
Ｎ−ラウロイルサルコシンナトリウム                    ０．５
メチルパラベン                                        ０．５
香料                                                  １．０
サッカリンナトリウム                                  ０．１
精製水                                              バランス
計                                            １００．０％
［実施例１７］
下記ゲル状組成物１５を埋没させた天然ゴム製チューイングブラシ
（そのまま歯牙でチューイングブラシを咬んで適用する）
白色化用組成物１５（ゲル伏）
グリセリン                                          ３０．０
無水ケイ酸                                          １０．０
ポリオキシエチレンポリオキシプロピレングリコール    １０．０
カルボキシビニルポリマー                              ２．０
香料                                                  ０．５
サッカリンナトリウム                                  ０．１
精製水                                              バランス
計                                            １００．０％
本発明によれば、歯牙白色化成分を、歯のエナメル質表層から内部に浸透、滞留させることでエナメル質の届折率、反射率等の光学特性を変化させ、見かけ上エナメル質が白濁して白く見えるようにすることができ、かつ水の存在下で可逆的に元の歯の色に戻すことができるものである。
【国際調査報告】
2003030851.tif 000004
2003030851.tif 000005
2003030851.tif 000006
2003030851.tif 000007